REVENDICATIONS 1. Acier utilisable pour la fabrication de structures de machines caractérisé en ce qu'il contient : C : 0,1 - 0,6% ; Si : 0,01 - 2,0% ; Mn : 0,2 - 2,0% ; S : 0,005 - 0,20% ; P : 0,1% ou moins ; Ca : 0,0001 - 0,01% ; N : 0,001 - 0,02% et Al : 0,1% ou moins ; la fraction restante étant Fe et des impuretés, et en ce que l'indice de concentration en calcium utile [Ca]e défini par la formule (1) : [Ca]e = T.[Ca] - (T.[O] / (O)ox) x (Ca) ox (1) dans laquelle [Ca]e : indice de concentration en Ca utile exprimé en ppm en masse ; T.[Ca] : teneur en Ca exprimée en ppm en masse ; T.[O] : teneur en oxygène exprimée en ppm en masse ; (O)ox taux d'oxygène contenu dans les inclusions du type oxydes ; (Ca)ox : taux de Ca contenu dans les inclusions du type oxydes ; est égal ou inférieur à 5ppm. 2. Acier utilisable pour la fabrication de structures de machines selon la revendication 1, dans lequel il contient, en remplacement d'une partie du fer, au moins un élément choisi parmi le titane, le chrome, le vanadium, le molybdène, le niobium, le cuivre et le nickel dans les proportions en masse suivantes : Ti : 0,1% ou moins ; Cr : 2,5% ou moins ; V : 0,5% ou moins ; Mo : 1,0% ou moins ; Nb : 0,1% ou moins ; Cu : 1,0% ou moins et Ni : 2,0% ou moins. 3. Acier utilisable pour la fabrication de structures de machines selon la revendication 1 ou 2, dans lequel il contient, en remplacement d'une partie du fer, au moins un élément choisi parmi le sélénium, le tellure, le bismuth, le magnésium et au moins un éléments du groupe des Terres Rares (ETR) dans les proportions en masse suivantes : Se : 0,01 % ou moins ; Te : 0,01 % ou moins ; Bi : 0,1% ou moins ; Mg : 0,01% ou moins et au moins un élément ETR : 0,01 % ou moins. 4. Acier utilisable pour la fabrication de structures de machines selon l'une quelconque des revendications 1 à 3, dans lequel la teneur en calcium est comprise entre 0,0001% et 0,0048% en masse et la teneur en oxygène dans les impuretés est comprise entre 0,002 et 0,006% en masse. 5. Acier utilisable pour la fabrication de structures de machines caractérisé en ce qu'il contient : C : 0,1 - 0,6% ; Si : 0,01 - 2,0% ; Mn : 0,2 - 2,0% ; 0,005 - 0,20% ; P : 0,1% ou moins ; Ca : 0,0001 - 0,01% ; N : 0,001 - 0,02% et Al: 0,1% ou moins ; la fraction restante étant Fe et des impuretés, en ce que le taux en masse du composé MnO contenu dans les inclusions du type oxydes est égal ou inférieur à 0,05, et en ce que le taux en masse du calcium à l'oxygène satisfait la formule (2) : Ca/O = 6. Acier utilisable pour la fabrication de structures de machines selon la revendication 5, dans lequel il contient, en remplacement d'une partie du fer, au moins un élément choisi parmi le titane, le chrome, le vanadium, le molybdène, le niobium, le cuivre et le nickel dans les proportions en masse suivantes : Ti : 0,1% ou moins ; Cr : 2,5% ou moins ; V : 0,5% ou moins ; Mo : 1,0% ou moins ; Nb : 0,1% ou moins ; Cu : 1,0% ou moins et Ni : 2,0% ou moins. 7. Acier utilisable pour la fabrication de structures de machines selon la revendication 5 ou 6, dans lequel il contient, en remplacement d'une partie du fer, au moins un élément choisi parmi le sélénium, le tellure, le bismuth, le magnésium et au moins un éléments du groupe des Terres Rares (ETR) dans les proportions en masse suivantes : Se : 0,01% ou moins ; Te : 0,01% ou moins ; Bi : 0,1 % ou moins ; Mg : 0,01 % ou moins et au moins un élément ETR : 0,01% ou moins. 8. Acier utilisable pour la fabrication de structures de machines selon l'une quelconque des revendications 5 à 7, dans lequel la teneur en oxygène dans les impuretés est comprise entre 0,002 et 0,006% en masse. 9. Procédé de préparation d'un acier utilisable pour la fabrication de structures de machines selon l'une quelconque des revendications 1 à 3, caractérisé en ce que - on prépare un bain d'acier dont la composition est telle que définie dans les revendications 1 à 3, sauf en ce qui concerne Ca, ; - on met ledit bain d'acier sous agitation continue avec une puissance d'agitation # telle que définie dans la formule (3) : s = {(371 x Q x TL)/WL} x ln{1 + (9,8 x p x H)/P} + {1 - (TG/TL)} (3) dans laquelle # : puissance d'agitation par tonne de bain d'acier (W/t) ; Q : volume de gaz injecté (m3 (Normal)/s) ; TL: température du bain d'acier (K) ; WL :quantité du bain d'acier (t) ; p : densité du bain d'acier (7 x 10 3 kg/m 3) ; H : profondeur du gaz injecté (m) ; P : pression atmosphérique (N/m2) ; TG: température du gaz injecté (K) ; ledit facteur s étant égal ou inférieur à 60W/t ; - on ajoute Ca en sorte d'obtenir une valeur de A défini dans la formule (4) : A = [alpha]/# (4) dans laquelle a signifie la quantité de Ca ajoutée par tonne de bain d'acier (g/t) ; ladite valeur de A étant égale ou inférieure à 20 ; - on fait couler le bain d'acier en continu.